(57)【要約】【課題】マットに付着した水分を吸収し、その水分を蒸発させる機能を有し、また、さらさらとした肌触りを有するマットを提供する。【解決手段】基布にパイルが植設されたマットであって、前記パイルは、フッ素樹脂加工された繊維と該フッ素樹脂加工された繊維以外の繊維とを含む糸により構成されていることを特徴とするマットを提供するものである。前記フッ素樹脂加工された繊維と該フッ素樹脂加工された繊維以外の繊維とを含む糸は撚糸であることが好ましく、前記フッ素樹脂加工された繊維と該フッ素樹脂加工された繊維以外の繊維は天然繊維であることが好ましく、前記天然繊維は綿であることが好ましく、前記フッ素樹脂加工された繊維以外の繊維は消臭加工及び／又は抗菌加工された繊維であることが好ましく、前記基布はフッ素樹脂加工された繊維を含むことが好ましく、前記基布の一方の面に前記パイルが植設され、前記基布の他方の面にはラテックスが塗布されていることが好ましく、バスマットとして用いられることが好ましい。【選択図】図１
2019058352.tif 000002
【特許請求の範囲】
【請求項１】
基布にパイルが植設されたマットであって、
前記パイルは、フッ素樹脂加工された繊維と該フッ素樹脂加工された繊維以外の繊維とを含む糸により構成されていることを特徴とするマット。
【請求項２】
前記フッ素樹脂加工された繊維と該フッ素樹脂加工された繊維以外の繊維とを含む糸は撚糸である、請求項１に記載のマット。
【請求項３】
前記フッ素樹脂加工された繊維と該フッ素樹脂加工された繊維以外の繊維は天然繊維である、請求項１又は２に記載のマット。
【請求項４】
前記天然繊維は綿である、請求項３に記載のマット。
【請求項５】
前記フッ素樹脂加工された繊維以外の繊維は消臭加工及び／又は抗菌加工された繊維である、請求項１〜４のいずれか１項に記載のマット。
【請求項６】
前記基布はフッ素樹脂加工された繊維を含む、請求項１〜５のいずれか１項に記載のマット。
【請求項７】
前記基布の一方の面に前記パイルが植設され、前記基布の他方の面にはラテックスが塗布されている、請求項１〜６のいずれか１項に記載のマット。
【請求項８】
バスマットとして用いられる、請求項１〜７のいずれか１項に記載のマット。
【発明の詳細な説明】
【技術分野】
【０００１】
本発明は、吸収性と速乾性を有し、さらに、さらさらとした肌触りを有するマットに関する。
【背景技術】
【０００２】
バスマット、洗面所マット、玄関マット、キッチンマット、トイレマットなどは水に濡れやすいが、濡れるたびに乾燥させるというのはとても煩わしい。しかし、濡れたまま放置しておくと悪臭を発生したり、雑菌が繁殖してしまうという問題がある。
【０００３】
このような問題を解決するものとして、例えば特許文献１には、抗菌加工を施し撥水性の高い合成繊維としてアクリル繊維の構成糸を用いて所定形状に織布してなる上層マットと、一層目マット、二層目マット、及び三層目マットを積層してなる下敷きマットとを具備する足拭き乾燥マットが開示されており、これによれば、長期間にわたり優れたドライ感を維持することが記載されている。
【０００４】
また、特許文献２には、編織組織を有する地組織部と、前記地組織部に編み込まれまたは織り込まれてなる複数の立毛糸からなるカットパイル層とを有する立毛布帛であって、前記の立毛糸に撥水剤が付着しており、かつ立毛糸同士が互いに接着していないことを特徴とする撥水性立毛布帛が開示されており、これによれば、立毛布帛が撥水性を呈することが記載されている。
【０００５】
一方、需要者が上記のようなマットを選ぶ際には、直接肌に触れることが多いことから、速乾性の他に、さらさらとした肌触りを有することにも重点を置いている。
【先行技術文献】
【特許文献】
【０００６】
【特許文献１】特許第５７５０６３３号公報
【特許文献２】特開２００７-１５４３６３号公報
【発明の概要】
【発明が解決しようとする課題】
【０００７】
しかしながら、上記特許文献１や特許文献２に記載のマットでは、撥水性の機能は高められているが、付着した水を吸収し、その水分を蒸発させる機能を十分に備えているとは言えず、またその肌触りも十分に満足できるようなものではなかった。
【０００８】
したがって、本発明の目的は、マットに付着した水分を吸収し、その水分を蒸発させる機能を有し、また、さらさらとした肌触りを有するマットを提供することにある。
【課題を解決するための手段】
【０００９】
本発明者らは、上記課題を解決するために鋭意研究を重ねた結果、特定の加工がなされた繊維と、その他の繊維とを含む糸によりパイルを構成し、そのパイルが植設されるマットが、付着した水分を吸収し、その水分を蒸発させる機能を有し、また、さらさらとした肌触りを有することを見出し、本発明を完成させるに至った。
【００１０】
すなわち、本発明は、基布にパイルが植設されたマットであって、前記パイルは、フッ素樹脂加工された繊維と該フッ素樹脂加工された繊維以外の繊維とを含む糸により構成されていることを特徴とするマットを提供するものである。
【００１１】
本発明における前記フッ素樹脂加工された繊維と該フッ素樹脂加工された繊維以外の繊維とを含む糸は、撚糸であることが好ましい。
【００１２】
本発明における前記フッ素樹脂加工された繊維と該フッ素樹脂加工された繊維以外の繊維は、天然繊維であることが好ましい。
【００１３】
本発明における前記天然繊維は、綿であるであることが好ましい。
【００１４】
本発明における前記フッ素樹脂加工された繊維以外の繊維は、消臭加工及び／又は抗菌加工された繊維であるであることが好ましい。
【００１５】
本発明における前記基布は、フッ素樹脂加工された繊維を含むであることが好ましい。
【００１６】
本発明のマットは、前記基布の一方の面に前記パイルが植設され、前記基布の他方の面にはラテックスが塗布されていることが好ましい。
【００１７】
本発明のマットは、バスマットとして用いられることが好ましい。
【発明の効果】
【００１８】
本発明のマットによれば、フッ素樹脂加工された繊維と該フッ素樹脂加工された繊維以外の繊維とを含む糸により構成されたパイルを有しているので、パイル上部に付着した水分は、糸を構成するフッ素樹脂加工された繊維以外の繊維に一旦は吸収されるものの、近接するフッ素樹脂加工された繊維によりはじかれて、毛管現象により速やかに基布に移動拡散して、基布から効率よく蒸発すると考えられ、パイル表面は、いつもさらさらとした肌触りを有することができる。このように、本発明のマットは速乾性に優れているので、濡れたまま放置されることが原因で発生する悪臭や、雑菌の繁殖を抑制することができる。
【図面の簡単な説明】
【００１９】
【図１】本発明のマットの一実施形態を示す斜視図である。
【図２】本発明のマットのパイルの一構造を示す説明図であり、（Ａ）は部分拡大側面図、（Ｂ）はパイルを構成する撚糸の説明図、（Ｃ）はパイルに付着した水分の移動機構示す説明図である。
【図３】各繊維における乾燥率を示す図表である。
【図４】各基布における乾燥率を示す図表である。
【図５】各バスマットの吸水率を示す図表である。
【発明を実施するための形態】
【００２０】
図１、２には、本発明のマットの一実施形態が示されている。
【００２１】
図１に示すように、このマット１は、基布３と、この基布３から立設されたパイル２とを有している。この実施形態では、パイル２はループ状をなしているが、シャーリング等の方法によりパイルの先端部が切断されて１本ずつ分離して立設されたパイルであってもよい。
【００２２】
図２（Ａ）に示すように、この実施形態では、パイル２は、基布３の両面から立設されており、パイル２が立設された一方の面が足等で踏まれる表面をなし、パイル２が立設された反対側の面が床等に接する裏面をなしている。また、この実施形態の場合、基布３は、経糸１０と緯糸１１とで構成された平織りで形成されているが、織り方は特に限定されない。なお、パイル２は基布３の表面からのみ立設されていてもよい。
【００２３】
図２（Ｂ）に示すように、パイル２はフッ素樹脂加工された繊維５とフッ素樹脂加工された繊維以外の繊維６とを含む糸４により構成されていてもよい。この糸４を経糸１０の少なくとも１部として用い、編時に糸４をたるませることによってパイル２が形成されている。
【００２４】
糸を構成する繊維５，６としては、特に限定されず、通常マットに使用されている繊維であればよい。このような繊維としては、例えば、綿、麻、ウール、アルパカ、竹繊維、ココナッツ繊維、及び絹等の天然繊維、アクリル、ポリエステル、ナイロン、及びポリウレタン等の合成繊維、アセテート、トリアセテート、及びプロミックス等の半合成繊維、レーヨン、キュプラ、及びポリノジック等の再生繊維等が挙げられ、特に、天然繊維であることが好ましく、綿の繊維であることがより好ましい。綿の繊維は、吸水性に優れ、かつ、肌触りがよいという特徴を有している。また、耐久性があるので、マットの耐久性が向上し、また、染色性にも優れているので着色がしやすく、デザイン性に優れている。なお、糸を構成する繊維５，６の太さは特に限定されないが、５〜４０番手の糸を用いることが好ましい。
【００２５】
糸を構成するフッ素樹脂加工された繊維とは、上記のような繊維に、ＰＴＦＥ（四フッ化エチレン樹脂）、ＰＦＡ（テトラフルオロエチレン（ＴＦＥ）とパーフルオロアルコキシエチレンとの共重合体）、及びＦＥＰ（パーフルオロエチレンとパーフロオロプロペンとの共重合体）等のフッ素樹脂を用いて、パッド、コーティング、吸塵、及びラミネート等により加工が施されたもののことをいう。
【００２６】
また、糸を構成するフッ素樹脂加工された繊維以外の繊維とは、上記フッ素樹脂加工により撥水性が付与された繊維以外の繊維であり、好ましくは、撥水性以外の機能を有する繊維が採用される。例えば前述したような繊維に、消臭性、抗菌性、吸水性、起毛性、難燃性、紫外線遮蔽性、防虫性、蓄光性、再帰反射性、及びマイナスイオン発生性等を付与した繊維が採用される。
【００２７】
消臭性を付与する加工としては、ハイドロタルサイト化合物を繊維表面に固定する、ケイ酸アルミニウム化合物と酸化亜鉛とを繊維原料に配合する、繊維の組織内に消臭機能を持つＣＯＯＨ基を結合させる等の方法であってもよい。
【００２８】
また、抗菌性を付与する加工としては、無機系（ゼオライト、銀、銅、亜鉛、８−ヒドロキシキノリン銅等）、有機系（フェノール系、ビグアナイド系、カーバニリド系、カルボン酸系、第四アンモニウム塩系、ピリジン系、エステル系、アニリド系、界面活性剤）、天然系（キチン、キトサン、ヒノキチオール、ヨモギエキス、アロエエキス、孟宗竹抽出物、第４級アンモニウム塩（ベンジル（ドデシル）ジメチルアンモニウムクロライド）等の抗菌剤を繊維に化学結合させる、繊維上に固着させる、繊維に練り込む等の方法であってもよい。
【００２９】
糸は、フッ素樹脂加工された繊維とフッ素樹脂加工された繊維以外の繊維とを束ねて構成されることが好ましい。束ねることにより、パイル上部に付着した水分は、糸を構成するフッ素樹脂加工された繊維以外の繊維に一旦は吸収されるものの、近接するフッ素樹脂加工された繊維によりはじかれて、毛管現象により速やかに基布に移動拡散することができる。
【００３０】
さらに、糸は、フッ素樹脂加工された繊維とフッ素樹脂加工された繊維以外の繊維とを撚り合わせて撚糸として構成されることがより好ましい。
【００３１】
撚糸の一例を挙げると、図２（Ｂ）に示すように、図２（Ｂ）に示したように、綿繊維を基材とする２本のフッ素樹脂加工された繊維５と、同じく綿繊維を基材とする２本の消臭加工及び／又は抗菌加工された繊維６とを撚り合わせて構成される。図２（Ｃ）に示すように、撚り合わせることにより、パイル２の糸４に付着した水分７が消臭加工及び／又は抗菌加工された繊維６に吸収されつつも、撥水性のあるフッ素樹脂加工された繊維５を伝って基布３に移動するので、パイル２に水分が留まることはなく、マット１がさらさらした肌触りを保つことができ、さらに消臭効果が高い。
【００３２】
糸４を構成する繊維の数は、特に限定されないが、好ましくは２〜１０本、より好ましくは２〜６本、さらに好ましくは２〜４本、繊維を束ねる、又は撚り合わせることにより糸とすることが好ましい。
【００３３】
糸を撚り合わせて撚糸とする場合、１ｍあたり３０回〜６０回の甘撚りをかけることが好ましい。撚姿も特に限定されず、片撚、諸撚、駒撚、壁撚等のいずれであってもよいが、安定した撚りによりパイルを製造しやすいことから、諸撚であることが好ましい。
【００３４】
再び図１を参照すると、前述したように、この実施形態の場合、基布３は、経糸１０と緯糸１１とで構成された平織りで形成されている。ここで、経糸１０と緯糸１１とに用いられる繊維としては、上記糸に用いられる繊維と同様な繊維を用いることができる。特に、綿、麻、ウール、アルパカ、竹繊維、ココナッツ繊維、及び絹等の天然繊維が好ましく、綿の繊維であることがより好ましい。また、撥水性、消臭性、抗菌性、吸水性、起毛性、難燃性、紫外線遮蔽性、抗菌性、防虫性、蓄光性、再帰反射性、及びマイナスイオン発生性等の性能を付与させるような加工が施されていてもよい。
【００３５】
一例をあげると、基布３は、経糸１０の一部をなす普通糸である２本の綿と、１本のフッ素樹脂加工された綿からなる緯糸１１とで構成され、経糸１０が上下に交錯する間に緯糸１１を挿入することで、基布を製造することができる。このような基布においては、綿からなる経糸に水分が吸収されるので、毛管現象によりパイルの上部に付着した水分の基布への移動が加速され、基布に水分が拡散することで水分が蒸発しやすくなり、水分が基布に留まることはなく、さらさらした肌触りを保つことができる。
【００３６】
パイルは、経糸１０の一部をなす前記糸４を用いて、公知の方法で基布にパイル織によって植設される。パイル織とは、例えば、パイル糸をテリーモーションと呼ばれる特殊な動作でループ状に弛ませ、パイルを形成する折り方である。つまり、２本の緯糸を少し間隔を空けて打ち込み、３本目の緯糸の投入と同時に３本まとめて筬で打込む。このとき、経糸１０のうちの普通糸を強く張り、経糸１０のうちの糸４を緩めに張ることで、筬打ちの際に３本目の緯糸がパイル糸と絡み、筬のストローク分だけ引っ張られたパイル糸が弛み（ループ）を形成する。なお、パイルは基布の片側のみに突出していてもよく、両側共に突出していてもよい。
【００３７】
パイル２の基布３の表面からの高さは、適宜選択することができるが、３〜１０ｍｍであることが好ましい。また、パイルの密度は、適宜選択することができ、高さにもよるが、８００〜２０００ｇ／ｍ２であることが好ましい。パイルの高さや密度が上記範囲未満である場合、基布が直接接触する面積が増えて、さらさらとした肌触りを感じにくくなり、上記範囲を越えると、パイルが倒れやすくなる結果、接触面積が増えて、さらさらとした肌触りを感じにくくなる。
【００３８】
本発明のマットにおいて、パイルが植設されている基布の他方の面には、滑り止め層をコーティング等の方法で形成することができる。滑り止め層の素材としては、公知のものを使用することができ、例えば、水添スチレン系熱可塑性エラストマー（ＳＥＢＳ）、ラテックス、ポリウレタン（ＰＵ）、天然ゴム、シリコン、アクリル、及び合成ゴム等が挙げられる。
【００３９】
本発明におけるマットは、フッ素樹脂加工された繊維５と、フッ素樹脂加工された繊維以外の繊維６とを含む糸４により構成されたパイル２を有しているので、パイル２上部に付着した水分が、糸を構成するフッ素樹脂加工された繊維以外の繊維に一旦は吸収されるものの、近接するフッ素樹脂加工された繊維５によりはじかれて、毛管現象により速やかに基布３に移動拡散して、基布３から効率よく蒸発すると考えられるので、パイル２表面は、いつもさらさらとした肌触りを有することができる。
【００４０】
また、本発明のマットは速乾性に優れているので、濡れたまま放置されることが原因で発生する悪臭や、雑菌の繁殖を抑制することができる。このため、特に脱衣場、洗面台付近、台所などの水周り設備周辺であって、足下の良好な肌触りが求められる用途として好適である。このようなマットとして具体的には、浴室のバスマット、洗面所のマット、玄関マット、キッチンマット、トイレマット、足拭きマットなどが挙げられる。
【実施例】
【００４１】
以下、実施例を挙げて本発明を更に具体的に説明するが、これらの実施例は本発明を何ら限定するものではない。
【００４２】
＜１．速乾性の検証（１）＞
表１に示した各繊維における乾燥率を比較評価した。
【００４３】
実施例１では、消臭加工された綿２本と、フッ素樹脂加工された綿２本とを束ねた糸を用いた。実施例２では、消臭加工された綿２本と、フッ素樹脂加工された綿２本とを撚り合わせた撚糸を用いた。比較例１，２では、市販のバスマットにおいて直接水分を吸収する接触面の糸を取り出したものを用いた。比較例３では、消臭加工された綿４本を撚り合わせた撚糸を用いた。比較例４では、フッ素樹脂加工された綿４本を撚り合わせた撚糸を用いた。
【００４４】
なお、消臭加工された綿は、綿の繊維の組織内にＣＯＯＨ基を結合させることによって得られたものである。
【００４５】
【表１】
2019058352.tif 000003
【００４６】
（１）検体作製方法
各繊維を、金属ワイヤーで捩りながら挟み固定し、質量が同程度になるように繊維をカットして調整したものを各検体として用いた。
【００４７】
（２）測定方法
各検体は温度：２０±２℃、湿度：６５±５％環境下で２４時間放置し、その後電子天秤で乾燥質量として質量を測定した。精製水を０．０５ｍＬ検体全体に滴下し、５分ごとに質量を測定し、水分の蒸散割合を算出した。
【００４８】
（３）結果
各時間における乾燥率を表２、及び図３に示した。また、乾燥率から算出した近似式（１次回帰）を用いて算出した１００％乾燥までの時間を表２に示した。
【００４９】
この結果から、消臭加工繊維とフッ素樹脂加工繊維とを束ねた糸であって、綿１００％からなる実施例１の繊維では、精製水滴下から３０分での乾燥率が７５．５％と高く、また、乾燥までの時間が３９．２分と短いことがわかった。また、消臭加工繊維とフッ素樹脂加工繊維との撚糸であって、綿１００％からなる実施例２の繊維では、精製水滴下から３０分での乾燥率が７９．４％とさらに高く、また、乾燥までの時間が３７．８分とさらに短いことがわかった。
【００５０】
【表２】
2019058352.tif 000004
【００５１】
＜２．速乾性の検証（２）＞
表２に示した各基布における乾燥率を比較評価した。
【００５２】
なお、実施例３では、綿（加工のされていない）２本からなる経糸と、フッ素樹脂加工された綿１本からなる緯糸とで構成される基布を用いた。比較例５，６では、市販のバスマットにおいて直接水分を吸収する接触面の繊維を取り除いた、基布のみのものを用いた。
【００５３】
【表３】
2019058352.tif 000005
【００５４】
（１）検体作製方法
各基布を、５ｃｍ四方に裁断したものを各検体として用いた。
【００５５】
（２）測定方法
各検体は温度：２０±２℃、湿度：６５±５％環境下で２４時間放置し、その後電子天秤で乾燥質量として質量を測定した。精製水を０．３ｍＬ検体全体に滴下し、総質量を測定した。総質量から乾燥質量を引き、水分量を求めた。５分ごとに質量を測定し、水分の蒸散割合を算出した。
【００５６】
（３）結果
各時間における乾燥率を表４、及び図４に示した。また、乾燥率から算出した近似式（１次回帰）を用いて算出した１００％乾燥までの時間を表４に示した。
【００５７】
この結果から、緯糸としてフッ素樹脂加工繊維を用いた、綿１００％からなる実施例３の基布では、精製水滴下から６０分での乾燥率が６０．６％と高く、また、乾燥までの時間が９９分と短いことがわかった。
【００５８】
【表４】
2019058352.tif 000006
【００５９】
＜３．バスマットの検証＞
（１）含水性試験
ｉ）試験方法
試験には、表５に示した材質からなるバスマットを５ｃｍ四方に裁断したものを用いた。含水率が低いほどバスマットにさらさら感があることを示すことから、各バスマットの含水率を求めた。
【００６０】
ここで、実施例４のバスマットは、フッ素樹脂加工された綿２本と、消臭加工された綿２本とを束ねた糸からなるパイルが、綿２本からなる経糸と、フッ素樹脂加工された綿１本からなる緯糸とで構成される基布に植設されてなる。綿は全て２０番手の綿糸を用い、パイルの高さは約８ｍｍ、パイルの密度は１６６０ｇ／ｍ２である。
【００６１】
比較例７〜１１のバスマットは市販のものを用いた。
【００６２】
【表５】
2019058352.tif 000007
【００６３】
裁断した試料は２０±２℃、湿度６５±５％の環境下に２４時間放置した後、乾燥重量を測定した。ビーカーに精製水を張り、試料の基布を固定し、表面部（パイル部）のみを精製水に１分間含浸させた。取り出した後、基布を固定し、表面部（パイル部）を下にして過剰に吸収した水分を５分間自重落下させた。その後、試料の重量を測定した。下記式により、含水率を求めた。
【００６４】
含水率（％）＝（吸水後重量−乾燥重量）／自重落下後重量
【００６５】
ｉｉ）結果
結果を図５に示した。含水率は、比較例７は８７．１％、比較例８は８３．４％、比較例９は８１．６％、比較例１０は８９．１％、及び比較例１１は８４．９％であり、これらと比べて、実施例４は７６．５％と一番低かった。このように、これらバスマットの中で実施例４のバスマットが一番含水率が低く、それによってさらさら感が維持されやすいことがわかる。
【００６６】
（２）速乾性試験１
ｉ）試験方法
試験には、上記表５に示した材質のバスマットを５ｃｍ四方に裁断したものを用い、バスマットの乾燥率を求めた。
【００６７】
裁断した試料は２０±２℃、湿度６５±５％の環境下に２４時間放置した後、乾燥重量を測定した。精製水を０．３ｍＬ試料全体に滴下し、滴下直後及び滴下後５分ごとの重量を測定した。下記式により、乾燥率を求めた。
【００６８】
乾燥率（％）＝（滴下後重量−乾燥重量）／滴下後重量
【００６９】
ｉｉ）結果
結果を表６に示した。合成繊維の糸は表面のみに水分がある状態なので乾燥しやすい傾向があるが、綿の糸は内部まで水分を含んでしまうので、気化しにくく乾燥しにくい傾向があることが推測された。また、比較例７のバスマットは裏面がコーティングされているので、乾燥率が悪いと推測された。乾燥率の高い順に、比較例１０、比較例８、実施例４、比較例９、比較例１１、比較例７であった。
【００７０】
滴下６０分後の乾燥率においては、綿１００％の材質からなるバスマットである比較例９は５３．２％、比較例１１は４８．９％であり、これらと比べて実施例４では５３．９％であり、同等の乾燥率であった。
【００７１】
このことから、実施例４のバスマットは、綿１００％の材質のバスマットと同等の乾燥率でありながらも、さらさら感を有していることがわかった。
【００７２】
【表６】
2019058352.tif 000008
【００７３】
（３）速乾性試験２
ｉ）試験方法
試験には、表５に示した材質のバスマットの乾燥性を評価した。つまり、一定時間後のバスマットの最高温度と最低温度の差を求め、差が少ないほど、気化熱が発生しないことを示し、乾燥状態が良いことから評価できる。
【００７４】
バスマットを杉板上に乗せ５分間放置した。スチーム式足浴器で５分間足を加熱し、３０秒バスマットを踏みつけた。一定時間ごとのバスマットの温度データを採取した。
【００７５】
ｉｉ）結果
結果を表７に示した。実施例４のバスマットは、６０分後の温度差が０．８℃と一番少ないことから気化熱が発生しにくく、このことは実施例４のバスマットの乾燥状態が良いことがわかった。
【００７６】
【表７】
2019058352.tif 000009
【符号の説明】
【００７７】
１    マット
２    パイル
３    基布
４    糸
５    繊維
６    繊維
７    水分
１０  経糸
１１  緯糸
【図１】
2019058352.tif 000010
【図２】
2019058352.tif 000011
【図３】
2019058352.tif 000012
【図４】
2019058352.tif 000013
【図５】
2019058352.tif 000014